(57)【特許請求の範囲】
【請求項１】
少なくとも１つの無機のガラス板若しくはガラスセラミック板と、少なくとも１つの有機層Ａとを有する、航空機用内部窓ガラス板又は軽量窓ガラス板としての、又は、航空機の車両キャビン用の内装要素としての軽量合わせガラス板において、前記軽量合わせガラス板の単位面積あたりの質量は、その下限が、０．５ｋｇ／ｍ2であり、その上限が５．５ｋｇ／ｍ2であり、１つ以上の無機のガラス板若しくはガラスセラミック板の総厚対、全ての有機層の総厚の比が、１：０．０１から１：１であり、全ての有機層の総厚は、３５０μｍ以下であり、前記軽量合わせガラス板は、JAR/FAR/CS 25, App.(Appendix) F, Part IV & AITM 2.0006に従って測定した絶対的な熱放出量が、６５ｋＷ×分／ｍ2未満である、前記軽量合わせガラス板。
【請求項２】
前記単位面積あたりの質量の下限は、１ｋｇ／ｍ2以上であり、
前記単位面積あたりの質量の上限は、３ｋｇ／ｍ2以下であり、
前記１つ以上の無機のガラス板若しくはガラスセラミック板の総厚対、前記全ての有機層の総厚の比が、１：０．０１から１：０．９であり、
前記全ての有機層の総厚は、３００μｍ以下であり、
前記軽量合わせガラス板は、JAR/FAR/CS 25, App.(Appendix) F, Part IV & AITM 2.0006に従って測定した絶対的な熱放出量が、５０ｋＷ×分／ｍ2未満である、請求項１に記載の軽量合わせガラス板。
【請求項３】
前記軽量合わせガラス板が耐火性を有し、該耐火性は、FAR/JAR/CS 25, App. F, Part Iに従って測定した、垂直式ブンゼンバーナー試験において炎から外した後の残炎時間が、１５秒未満というものである、請求項１又は２に記載の軽量合わせガラス板。
【請求項４】
前記軽量合わせガラス板の透明度が、８０％超である、請求項１から３までのいずれか１項に記載の軽量合わせガラス板。
【請求項５】
前記軽量合わせガラス板の光学的な散乱性が、１．５％以下である、請求項１から４までのいずれか１項に記載の軽量合わせガラス板。
【請求項６】
前記少なくとも１つの無機のガラス板若しくはガラスセラミック板の厚さが、１ｍｍ以下であり、かつ２００μｍ以上である、請求項１から５までのいずれか１項に記載の軽量合わせガラス板。
【請求項７】
前記少なくとも１つの無機のガラス板が、リチウムアルミニウムケイ酸塩ガラス、ソーダ石灰ケイ酸塩ガラス、ホウケイ酸塩ガラス、アルカリ金属アルミノケイ酸塩ガラス、アルカリ金属不含若しくはアルカリ金属含分が低いアルミノケイ酸塩ガラスから成る、請求項１から６までのいずれか１項に記載の軽量合わせガラス板。
【請求項８】
前記少なくとも１つの無機のガラスセラミック板が、セラミック化したアルミノケイ酸塩ガラス、若しくはリチウムアルミノケイ酸塩ガラスから成る、請求項１から７までのいずれか１項に記載の軽量合わせガラス板。
【請求項９】
少なくとも１つの無機のガラス板若しくはガラスセラミック板の化学的な強化のイオン交換深さが、３０μｍ以上である、請求項７又は８に記載の軽量合わせガラス板。
【請求項１０】
前記少なくとも１つの無機のガラス板若しくはガラスセラミック板の表面圧縮応力が、５００ＭＰａ以上である、請求項１から９までのいずれか１項に記載の軽量合わせガラス板。
【請求項１１】
前記少なくとも１つの無機のガラス板若しくはガラスセラミック板の内部引張応力が、５０ＭＰａ以下である、請求項１から１０までのいずれか１項に記載の軽量合わせガラス板。
【請求項１２】
前記少なくとも１つの無機のガラス板若しくはガラスセラミック板の４点曲げ強度が、５５０ＭＰａ以上である、請求項１から１１までのいずれか１項に記載の軽量合わせガラス板。
【請求項１３】
前記少なくとも１つの無機のガラス板若しくはガラスセラミック板のヤング率が、６８ＧＰａ以上である、請求項１から１２までのいずれか１項に記載の軽量合わせガラス板。
【請求項１４】
前記少なくとも１つの無機のガラス板若しくはガラスセラミック板の剪断モジュールが、２５ＧＰａ以上である、請求項１から１３までのいずれか１項に記載の軽量合わせガラス板。
【請求項１５】
前記少なくとも１つの無機のガラス板若しくはガラスセラミック板のビッカース硬度が、プレストレス加工されていない状態で、５００ＨＶ２／２０以上であるか、又は少なくとも１つの無機のガラス板若しくはガラスセラミック板のビッカース硬度は、プレストレス加工された状態で５５０ＨＶ２／２０以上である、請求項１から１４までのいずれか１項に記載の軽量合わせガラス板。
【請求項１６】
前記少なくとも１つの無機のガラス板若しくはガラスセラミック板の透明度が、８０％超である、請求項１から１５までのいずれか１項に記載の軽量合わせガラス板。
【請求項１７】
前記軽量合わせガラス板が、第二の無機のガラス板若しくはガラスセラミック板を有し、少なくとも１つの有機層Ａが、１つのガラス板若しくはガラスセラミック板と、第二のガラス板若しくはガラスセラミック板との間に配置されている、請求項１から１６までのいずれか１項に記載の軽量合わせガラス板。
【請求項１８】
前記第二の無機のガラス板若しくはガラスセラミック板が、薄層ガラスシートから成る、請求項１７に記載の軽量合わせガラス板。
【請求項１９】
前記第二の無機のガラス板若しくはガラスセラミック板の厚さが、１０００μｍ以下であり、かつ２０μｍ以上である、請求項１７又は１８に記載の軽量合わせガラス板。
【請求項２０】
１つの無機のガラス板若しくはガラスセラミック板と、第二の無機のガラス板若しくはガラスセラミック板の熱膨張係数の差が、７×１０-6Ｋ-1以下である、請求項１７から１９までのいずれか１項に記載の軽量合わせガラス板。
【請求項２１】
前記軽量合わせガラス板が、第二の有機層Ｄを有し、少なくとも１つの有機層Ａが、１つの無機のガラス板若しくはガラスセラミック板と、前記第二の有機層Ｄとの間に配置されている、請求項１から１６までのいずれか１項に記載の軽量合わせガラス板。
【請求項２２】
前記第二の有機層Ｄがポリマーシートである、請求項２１に記載の軽量合わせガラス板。
【請求項２３】
前記ポリマーシートの透明度が、７０％超である、請求項２２に記載の軽量合わせガラス板。
【請求項２４】
前記ポリマーシートの厚さが、３００μｍ以下である、請求項２２又は２３に記載の軽量合わせガラス板。
【請求項２５】
前記ポリマーシートが、ポリエチレンテレフタレート（ＰＥＴ）、ポリカーボネート（ＰＣ）、ポリメチルメタクリレート（ＰＭＭＡ）、ポリアミド（ＰＡ）、ポリイミド（ＰＩ）、又はポリエチレン（ＰＥ）、若しくはポリプロピレン、又はこれらの各種ブレンド、コポリマー、若しくは誘導体の１つから、又はエチレンテトラフルオロエチレン（ＥＴＦＥ）、ポリテトラフルオロエチレン（ＰＴＦＥ）、ポリ塩化ビニル（ＰＶＣ）、ポリ塩化ビニリデン（ＰＶＤＣ）、ポリフッ化ビニリデン（ＰＶＤＦ）、ポリエチレンナフタレート（ＰＥＮ）から、又はテトラフルオロエチレン、ヘキサフルオロプロピレン、及びフッ化ビニリデンからのターポリマー（ＴＨＶ）から成る、請求項２２から２４までのいずれか１項に記載の軽量合わせガラス板。
【請求項２６】
前記軽量合わせガラス板が、第二の有機層Ｂ、及び第三の有機層Ｃを有し、前記第二の有機層Ｂが、前記第一の有機層Ａと、前記第三の有機層Ｃとの間に配置されたポリマーフィルムであり、これら３つの有機層Ａ、Ｂ、及びＣは、１つの無機のガラス板若しくはガラスセラミック板と、第二の無機のガラス板若しくはガラスセラミック板との間に、又は１つの無機のガラス板若しくはガラスセラミック板と、第二の有機層Ｄとの間に配置されている、請求項１７から２５までのいずれか１項に記載の軽量合わせガラス板。
【請求項２７】
前記ポリマーフィルムの厚さが、１００μｍ以下である、請求項２６に記載の軽量合わせガラス板。
【請求項２８】
前記ポリマーフィルムが、ポリエチレンテレフタレート（ＰＥＴ）、ポリカーボネート（ＰＣ）、ポリメチルメタクリレート（ＰＭＭＡ）、ポリアミド（ＰＡ）、ポリイミド（ＰＩ）、又はポリエチレン（ＰＥ）、若しくはポリプロピレン、又はこれらの各種ブレンド、コポリマー、若しくは誘導体の１つから、又はエチレンテトラフルオロエチレン（ＥＴＦＥ）、ポリテトラフルオロエチレン（ＰＴＦＥ）、ポリ塩化ビニル（ＰＶＣ）、ポリ塩化ビニリデン（ＰＶＤＣ）、ポリフッ化ビニリデン（ＰＶＤＦ）、ポリエチレンナフタレート（ＰＥＮ）から、又はテトラフルオロエチレン、ヘキサフルオロプロピレン、及びフッ化ビニリデンからのターポリマー（ＴＨＶ）から成る、請求項２６又は２７に記載の軽量合わせガラス板。
【請求項２９】
有機層Ａの厚さが、２００μｍ以下である、請求項１から２８までのいずれか１項に記載の軽量合わせガラス板。
【請求項３０】
第三の有機層Ｃの厚さが、１００μｍ以下である、請求項２６に記載の軽量合わせガラス板。
【請求項３１】
有機層Ａ及び／又は第三の有機層Ｃの純透過率は、８８％超である、請求項２６に記載の軽量合わせガラス板。
【請求項３２】
有機層Ａ及び／又は第三の有機層Ｃが、接着フィルムとしてのポリビニルブチラール（ＰＶＢ）、又はウレタン系の熱可塑性エラストマー（ＴＰＥ−Ｕ）、又はイオノマー、又はエチレンビニルアセテート（ＥＶＡ）、又はポリエチレン（ＰＥ）、又はポリエチレンアクリレート（ＥＡ）、又はシクロオレフィンコポリマー（ＣＯＣ）から、又は熱可塑性シリコーンから成る、請求項２６に記載の軽量合わせガラス板。
【請求項３３】
有機層Ａ及び／又は第三の有機層Ｃが、透明接着フィルムとして、光学透明接着剤（ＯＣＡ）から成る、請求項２６に記載の軽量合わせガラス板。
【請求項３４】
軽量合わせガラス板にそれぞれ配置された全ての材料の屈折率の差が、０．３以下である、請求項１から３３までのいずれか１項に記載の軽量合わせガラス板。
【請求項３５】
請求項１から３４までのいずれか１項に記載の軽量合わせガラス板の製造方法であって、以下の工程：
・第一のガラス板若しくはガラスセラミック板を用意する工程、ここで前記ガラス板若しくはガラスセラミック板は、第一の面で下地に置き、
・有機層Ａを用意し、存在する場合には保護フィルムを、前記有機層Ａの第一の面から引き剥がす工程、
・前記有機層Ａを、その第一の面で、前記ガラス板若しくはガラスセラミック板の第二の面にローラで施与する工程、
・存在する場合には保護フィルムを、前記有機層Ａの第二の面から引き剥がす工程、
・前記第二のガラスセラミック板若しくはガラスセラミック板、又は有機層Ｄを、傾いた平面を介して、又はガラスロールによって、前記有機層Ａの第二の面に施与する工程、ここで前記有機層Ａの第二の面と、前記第二のガラス板若しくはガラスセラミック板、又は有機層Ｄとの間に、閉じていく角度が存在し、前記第二のガラス板若しくはガラスセラミック板、又は前記有機層Ｄは、施与の前にたわみを有し、前記第二のガラス板若しくはガラスセラミック板、又は前記有機層Ｄが、施与後直ちに、ローラによってプレス加工される、
を有することを特徴とする、前記製造方法。
【請求項３６】
前記有機層Ａ、及び／又は前記第二のガラス板若しくはガラスセラミック板をプレス加工するためのローラが、温度調整されており、２５℃超に温度調整されている、請求項３５に記載の軽量合わせガラス板の製造方法。
【請求項３７】
前記有機層Ａの位置に、第一の有機層Ａ、第二の有機層Ｂ、及び第三の有機層Ｃからの複合材、又はさらなる付加的な有機層との複合材、又は第一の有機層Ａ、及び第二の有機層Ｄからの複合材を、前記第一のガラス板若しくはガラスセラミック板にローラで施与し、３つの有機層Ａ、Ｂ、及びＣの複合材、又はさらなる有機層との複合材、又は両方の有機層Ａ及びＤの複合材を事前に作製する、請求項３５又は３６に記載の軽量合わせガラス板の製造方法。
【請求項３８】
請求項３５から３７までのいずれか１項に記載の軽量合わせガラス板の製造方法であって、前記第二のガラス板若しくはガラスセラミック板、又は前記有機層Ｄを施与及びプレス加工した後に、さらなる工程：
軽量合わせガラス板の積層体を後処理する工程、ここで前記有機層Ａは、溶融及び／又は架橋させて硬化させ、この後処理は１２０℃〜１６０℃の範囲の温度で最大６時間、任意で真空及び／又は５〜１５ｋｇ／ｃｍ2の圧力を用いて行う、
が意図されている、前記製造方法。
【請求項３９】
航空機の車両キャビン用の内装要素としての、請求項１から３４までのいずれか１項に記載の軽量合わせガラス板の使用。
【請求項４０】
航空機の車両キャビン用の、窓要素若しくはドア要素としての、又は窓若しくはドアの構成部材としての、又は間仕切りとしての、又は机要素としての、請求項３９に記載の軽量合わせガラス板の使用。
【請求項４１】
航空機の内部窓ガラス板として、請求項３９又は４０に記載の軽量合わせガラス板の使用。
【請求項４２】
請求項１から３４までのいずれか１項に記載の軽量合わせガラス板を用いた、航空機用内部窓ガラス板又は軽量窓ガラス板。
【請求項４３】
請求項４２に記載の軽量合わせガラス板を有する、航空機内部窓ガラス板又は窓ガラス板であって、前記航空機内部窓ガラス板又は前記窓ガラス板がさらに、窓枠を有し、軽量合わせガラス板の基礎担持基材として用いられる第一のガラス板若しくはガラスセラミック板は、第二のガラス板若しくはガラスセラミック板よりも幅が広く、前記窓枠は、第一のガラス板若しくはガラスセラミック板の突出面に設けられている、前記航空機内部窓ガラス板又は前記窓ガラス板。
【発明の詳細な説明】
【技術分野】
【０００１】
本発明は、無機のガラス層若しくはガラスセラミック層少なくとも１つと、前記ガラス層若しくはガラスセラミック層に隣接する有機層少なくとも１つとを有する、単位面積あたりの総質量が小さく、発熱速度が低い複合要素に関し、またその製造方法、及びこのような複合要素の使用に関する。本発明はさらに、航空機用内側窓ガラス板、又は軽量窓ガラス板、及びこのような複合要素を有する煙遮断要素を含む。
【０００２】
陸上、水上、及び航空用車両で用いるため、また建築分野及び屋内施設領域で用いるためのガラス／プラスチック複合ガラス板は、多くの方法で従来技術に記載されており、課せられた多くの要求を満たしている。しかしながら幾つかの適用、特に輸送の分野、例えば航空機構造、及び電気自動車構造では、従来技術ではこれまで何ら解決策が示されなかった要求特性がある。ここで挙げるのは特に、面積当たりの質量が小さく、同時に熱的な安全性が高いガラス板であって、光学的な透明度が高く、耐引掻性が良好であり、耐薬品性が良好という特性も併せ持つものである。
【０００３】
キャビン領域、例えば内装要素としてのガラス板、例えば間仕切り、又は窓用若しくはドア用のガラス板、及び高い熱的な安全性基準が求められ、これは例えば、C.F.R.（Code of Federal Re-gulations）, Title 14 Aeronautics and Space, Chapter I Federal Aviation Administrations, Departement of Transportation, Part 25 Airworthiness Standards, Transport Categories Airplanes, Appendix F"、又はEnvironmental Conditions and Test Procedures for Airborne Equipment、RTCA (Radio Technical Commission for Aeronautics )/DO-160G"、又はMaterial Qualification Requirements Glass Materials der Lufthansa Technik、又は相応するEASA (European Aviation Safety Agency)の規定、例えばCS-25 (Certification Specifications for Large Aeroplanes)に詳細に記載されている。熱的な安全性及び／又は防火性の要求を判断するための重要な値が、発熱速度（Heat Release）であり、また耐熱性、難燃性、燃焼長さ、残炎時間、滴下物残炎時間、煙密度、及び煙ガスの毒性限度といった特性である。これらについて、それぞれ厳しい規定と、狭い制限範囲がある。
【０００４】
「Heat Release Rate Test for Cabin Materials」では、FAR (Federal Aviation Regulation) 25.853c/d App. F Part IVの基準に準じて、試験体をチャンバ内で試験の間、規定の熱と表面燃焼の作用にさらす。６５ｋＷ／ｍ2未満の「ピーク発熱速度（Peak Heat Release Rate）」、及び２分以内に６５ｋＷ*分／ｍ2の「総発熱量（Total Heat Release）」が要求される。「燃焼性（flammability）」についてはさらなる要求があり、例えばFAR 25.853a App. F Part I (a)(1 )(i)に記載されており、「垂直式ブンゼンバーナー試験（Vertical Bunsen Burner Test）」によって測定でき、燃焼長さは１５２ｍｍ未満、残炎時間は１５秒未満、及び液滴状材料を燃焼させる際の滴下物残炎時間は、３秒未満である。 このために、試験体を試験の間、１９ｍｍの間隔で１分間の間、規定の炎（長さ３８ｍｍ、内径１０ｍｍのブンゼンバーナー）を有する縁部に直接さらす。
【０００５】
その他に、このような内装要素の面積当たり質量に関する境界があり、これは例えば航空産業からの要求に基づき、遵守すべきものである。熱的な安全性の要求を満たしても、公知の形状のガラス板は、単位面積あたりの質量に基づく充分な強度、又は強度不足に基づき要求される単位面積当たりの質量の遵守、又は破壊された場合の破片の拡散傾向に基づき、区別される。ポリマー材料性のガラス板は、確かに面積当たりの質量に対する要求を満たすが、現行の耐火性基準を満たさない。しながらこのようなポリマーガラスに対する耐火性の改善は常に、このような材料について透明度が失われることになり、これは例えば目視用窓としての用途には使えなくなってしまう。ガラス／ポリマーの積層合わせガラス製の公知のガラスは、確かに透明度と熱的な安全性の基準を満たすが、例えば合わせガラス（例えば乗用車のフロントガラスとして、若しくは建築分野で公知の積層合わせガラスとして知られるもの）は、単位面積当たりの質量の基準を満たさない。ガラス／ポリマーの別の積層合わせガラス（以下の従来技術で説明するもの）は、現行の耐火性基準を満たさない。
【０００６】
従来技術によるガラスは、航空機構造における現行の条件を満たしていないため、これまで担当の各航空当局の特別な認可が通用していた。そこで現在では、窓要素若しくはドア要素、又は窓の構成部材若しくはドアの構成部材のため、又は間仕切りとしては、ポリカーボネート（ＰＣ）又はポリメチルメタクリレート（ＰＭＭＡ）製のガラス板が標準的に使用されている。これは例えば、押出成形されたプレートとして製造され、このプレートから適切な輪郭が切り出されるか、又は輪郭を直接形作る噴霧法で製造される。耐火安全性を改善させるために、材料は添加剤を備えることができる。このようなガラス板は、耐火安全性について国際的な基準の要求（例えば米国のFAA (Federal Aviation Administration)が提示したもの）、又は国際的に適用された耐火性基準（例えばJAR：Joint Aviation Requirements、又はEASAのCS：Certification Specificationsで提示されたもの）を総体的には決して満たしていない。このようなガラス板はまた、従来技術で公知のように、一部、さらなる硬質物質被覆を有するものの、ガラスに匹敵する耐引掻性を有さない。有利な点は唯一、単位面積当たりの質量が軽いことである。航空機における内装の窓用ガラス板として使用されるＰＣ又はＰＭＭＡガラス板の標準的な厚さは、通常約２ｍｍ、単位面積あたりの質量は２．４ｋｇ／ｍ2であり、相応するさらなる開発又は代替法のための目安となる。
【０００７】
従来技術によればDE 44 15 878 A1は、航空機で使用することが意図された合わせガラス板を開示している。この合わせガラス板は、２つのガラス層により三層から形成されており、２つのガラス層の間に、プラスチックプレートが配置されている。厚さが１〜４ｍｍのプラスチック芯材が、２つのガラス層を支えており、これにより厚さが０．２〜１．５ｍｍと薄いにも拘わらず、合わせガラス板は一定の強度を有する。これらのガラス層はプラスチック芯材により、弾性のある二成分系シリコーンゴム（厚さ０．０１〜０．５ｍｍ）を介して接合されており、このゴムは、プラスチックプレートと各ガラス層との間の応力を調整する接着層として、成形されたものである。これによって既に、合わせガラス板の質量が著しく低減できた。しかしながらここでは、外部的な作用、例えば落石による危険に対抗するため、ガラス層の最小厚さを維持しなければならず、このことが質量の節約を制限した。ここで提案された合わせガラス板の厚さは全体で、理論的には１．４２〜８．０ｍｍである。有機層が比較的厚いため、この合わせガラス板は充分な耐火安全性（例えば航空機の基準で要求されるもの）を有さない。
【０００８】
同様にDE 102009021938 A1は、DE 44 15 878 A1のさらなる発展形で、特に耐引掻性ガラス板又はファサード上張りとして用いるための、合わせガラス板を提示しており、これは厚さ１ｍｍ〜１０ｍｍの透き通ったプラスチック製のプラスチックプレートと、このプラスチックプレートと強固に結合された少なくとも１つのガラス層とから成るものである。さらに質量を節約するために中間層が省略され、ガラス層は厚さが０．０２ｍｍ〜０．１ｍｍと、さらに薄くなっている。ここでも、比較的厚いプラスチックプレートが提案されており、これも同様に実質的にガラス層よりも厚いため、この合わせガラス板は、熱的な安全性基準（例えば航空機に必要とされる基準）を満たさない。
【０００９】
これに相当する提案は、EP 0 669 205、DE 10 2010 037、及びWO 201 1/152380でもなされている。その欠点は常に、ガラスの厚さに比べて、プラスチック層が厚すぎるということである。このようなガラス板は、航空機の熱的な安全性基準を、少なくとも「発熱速度（heat release rate）」の点で満たさない。と言うのも常に、熱放出量が高すぎ、このため燃焼がサポートされることになるからであり、また合わせガラスにおける有機物の割合が高すぎるため、「垂直式バーナー試験（vertical burner test）」も満たさない。
【００１０】
DE 20 2010 013 869 U1は、車両キャビン用、特に航空機用の内装要素を提示している。特に、車両キャビン用のために改善された内装要素が提供されており、これは透明なプラスチック担持基材を有することができる第一の区画を少なくとも１つ有し、その表面に、ガラス層が設けられたものである。このようなガラス層によって、特に耐引掻性の表面、また耐引掻性と難燃性の点で利点が得られる。ガラスで被覆された第一の区画は、好適には複合材から製造された第二の区画（例えば窓枠）を有することができ、この窓枠は、第一の区画と、物質結合、形状結合、及び／又は摩擦結合している。この際に、第一及び第二の区画は、相互に強固に結合していてよい。確かに「軽量構造要素」という概念が一般的な形で提示されているが、ここでもガラス被覆の厚さは、プラスチック担持材料の厚さに比べて、比較的厚さが薄い。ガラス被覆の厚さは、機械的に充分に安定的であるように、また場合によってはさらなる要求を満たすように選択される。しかしながら総じて従来技術では、何ら尺度が提示されていない。しかしながらプラスチック材料の厚さは、ガラス被覆の厚さに比べて、比較的厚く、この合わせガラスは同様に、耐火性の基準（例えば航空機で必要とされる基準）を満たさない。
【００１１】
よって本発明の課題は、充分に軽い単位面積あたりの質量に加えて、航空機で必要とされる現行の規定の熱的安全性基準も充分に満たす、複合要素を提供することである。ここで単位面積あたりの質量としては、２．４ｋｇ／ｍ2という比較値を、そして熱的な安全性基準としては、ＦＡＡの規定を引用して、相応する「Aircraft Materials Fire Test Handbook」、特に「総発熱速度（Total Heat Release Rate）」を用いる。
【００１２】
本発明はこの課題を、独立請求項に記載の特徴によって解決する。本発明のさらなる有利な実施態様、及びさらなる構成は、各従属請求項から読み取れる。
【００１３】
本発明による軽量合わせガラス板は、熱的な安全性基準を満たす。軽量合わせガラス板は重要な尺度として、「総発熱量」、すなわち絶対放熱量、又は熱の絶対的な放出量に関する基準を満たし、これはFAAの相応する「Aircraft Materials Fire Test Handbook」、DOT/FAA/AR-00/12, Chapter 5 "Heat Release Rate Test fuer Cabin Materials"に相当し、JAR/FAR/CS 25, App.(Appendix) F, Part IV & AITM (Airbus Industries Test Method) 2.0006に従って測定した「総発熱量」が、６５ｋＷ×分／ｍ2、好ましくは５０ｋＷ×分／ｍ2、特に好ましくは４０ｋＷ×分／ｍ2、とりわけ好ましくは２０ｋＷ×分／ｍ2である。
【００１４】
熱的な安全性基準に関する別の基準として、軽量合わせガラス板は、「垂直式ブンゼンバーナー試験（Vertical Bunsen Burner Test）」、すなわち試験材料の下端に垂直に向けた炎による試験、この試験の手順と試験条件は、ＦＡＡの"Aircraft Materials Fire Test Handbook", DOT/FAA/AR-00/12, Chapter 1、"Vertical Bunsen Burner Test for Cabin and Cargo Com-partment Materials"に相当し、試験において炎を離した後の残炎時間（FAR/JAR/CS 25, App. F, Part Iに従って測定）が、１５秒未満、好ましくは８秒未満、特に好ましくは３秒未満、とりわけ好ましくは１秒未満である。このように短い残炎時間は、自己消火性によって達成され、これは本発明による軽量合わせガラス板の構造によって達成されるものである。これは特に好ましい態様では、残炎時間は、最小０秒となる。
【００１５】
これらの要求を満たすために、本発明による軽量合わせガラス板は、少なくとも１つのガラス板若しくはガラスセラミック板と、少なくとも１つの有機層Ａを有し、かつ単位面積当たりの質量は、その下限が０．５ｋｇ／ｍ2以上、好ましくは１ｋｇ／ｍ2以上、特に好ましくは１．３ｋｇ／ｍ2以上、とりわけ１．５ｋｇ／ｍ2以上、とりわけ１．８ｋｇ／ｍ2以上、とりわけ２ｋｇ／ｍ2以上であり、その上限は５．５ｋｇ／ｍ2以下、好ましくは３ｋｇ／ｍ2以下、特に好ましくは２．５ｋｇ／ｍ2以下、とりわけ２．３ｋｇ／ｍ2以下である。さらに有利な態様では、軽量合わせガラス板の単位面積あたりの質量は、下限が０．６ｋｇ／ｍ2以上、とりわけ０．８ｋｇ／ｍ2以上、０．９ｋｇ／ｍ2以上、１．１ｋｇ／ｍ2以上、１．２ｋｇ／ｍ2以上、１．４ｋｇ／ｍ2以上、１．６ｋｇ／ｍ2以上、１．７ｋｇ／ｍ2以上、１．９ｋｇ／ｍ2以上、及び２．１ｋｇ／ｍ2以上である。さらに有利な態様では、軽量合わせガラス板の単位面積あたりの質量は、上限が５．５ｋｇ／ｍ2以下、とりわけ５．０ｋｇ／ｍ2以下、４．５ｋｇ／ｍ2以下、４．０ｋｇ／ｍ2以下、３．５ｋｇ／ｍ2以下、２．８ｋｇ／ｍ2以下、２．６ｋｇ／ｍ2以下、２．４ｋｇ／ｍ2以下、及び２．２ｋｇ／ｍ2以下である。
【００１６】
単位面積当たりの質量に加えて、熱的な安全性基準を満たすため、ここで本発明による方法では、少なくとも１つの、すなわち１つ又は複数の無機ガラス板若しくはガラスセラミック板の総厚対、全ての有機層の総厚が、１：０．０１から１：１、特に１：０．０１から１：０．９、好ましくは１：０．０１から１：０．６、特に好ましくは１：０．０１から１：０．３、特に１：０．０１から１：０．２５、特に好ましくは１：０．０１から１：０．２、極めて特に好ましくは１：０．０１から１：０．１５、特に１：０．０１から１：０．１であり、全ての有機層の総厚は、４５０μｍ以下、特に３５０μｍ以下、特に３００μｍ以下、特に２４０μｍ以下、好ましくは２００μｍ以下、特に１５０μｍ以下、特に好ましくは１００μｍ以下、特に８０μｍ以下、極めて特に好ましくは７０μｍ以下、特に５０μｍ以下、特に３０μｍ以下、特に２５μｍ以下である。
【００１７】
「垂直式ブンゼンバーナー試験」での残炎時間に関する熱的な安全性基準を遵守するため、熱の絶対量、軽量合わせガラス板における有機物の割合、及び／又は燃焼性は重要であるため、有機層の総厚は本発明による方法において、規定の単位面積あたり質量に制限されている。しかしながら、放出される及び／又は燃焼性有機物の絶対量のみならず、規定の単位面積あたり質量の範囲において、非燃焼性無機ガラス若しくはガラスセラミックと、有機物の合計割合との比も、熱的な安全性基準を遵守するために、このような軽量合わせガラス板では非常に重要である。ここで重要となるのは、どれくらいの熱容量が軽量合わせガラス板におけるガラス若しくはガラスセラミックの側でもたらされ、ひいてはこの熱を、軽量合わせガラス板に対して単位面積当たりの質量境界以内にあるガラス若しくはガラスセラミックにより吸収できるかということである。
【００１８】
様々な適用のためのこのような軽量合わせガラス板を特に輸送及び建築の領域で経済的に使用可能にするため、また耐火性要求の点で有機物の絶対的な割合を、制限したままにするためには、本発明による耐火性合わせガラス板が、非燃焼性ガラス若しくはガラスセラミックと、有機物の割合との所定の比を保ちながら、規定の質量当たり面積という特徴を有する必要がある。
【００１９】
多くの適用にとって、光学特性、特に軽量合わせガラス板の透明度は、重要な特徴である。これには、窓若しくはドアの要素、又は窓若しくはドアの構成部材、間仕切り若しくは煙ガス遮断要素、いわゆるスモークバリア、建築における領域で、又は輸送分野における車両キャビンのための内装要素としてのもの、例えば航空機における内部窓ガラス、又は電気自動車におけるグレージングとしてのものが含まれる。単位面積あたりの質量が重要な役割を引き受ける場合、軽量材料を熱的な安全性基準に適合させようという従来の試みは、光学的特性の等級という点で失敗していた。重合材料の熱的な特性を、難燃性又は防炎性の方向へと明らかに改善させるためには常に、負担出来ないほど、透明度のコストがかかっていた。
【００２０】
透明度とは、層、ガラス板、若しくは合わせガラスの特性であり、３８０ｎｍ〜９００ｎｍ、特に４２０〜８００ｎｍの可視光波長領域において８０パーセント以上の透過率を有することと理解される。
【００２１】
発明者らは、熱的な安全性基準と、規定の単位面積あたり質量の小ささを保ちながら、様々な使用領域のために目視用ガラス板のための光学特性に関する要求が考慮された軽量合わせガラス板を提供することに成功した。そこで軽量合わせガラス板の透明度は、好ましい実施態様においてそれぞれ、８０％超、好ましくは８５％超、特に好ましくは８８％超、特に好ましくは９０％超である。ここで軽量合わせガラス板の透明度は、９１％超でもあり得る。本発明による方法では、ガラス若しくはガラスセラミック層は、相応する透明度を有し、有機層の透明度は一部では、制限された層厚に基づいても、さらに高い。そこで有機層は、光学透明接着剤（ＯＣＡ）の態様における透明接着フィルムとしての特に好ましい態様において、純透過率が、９９％超である。純透過率（内部透過率）とは、反射損失を考慮せずに、層材料を通過させた純粋な透光性であると理解される。
【００２２】
加えて、良好な光学特性を有する軽量合わせガラス板の好ましい態様ではまた、縞模様が無いこと（Schlierenfreiheit）、曇り度が低いこと、及び／又は散乱性（ヘーズ）が低いこと、歪みがないこと、及び／又は演色性が中性である無いこと（演色性指数DIN EN 410に相当）がもたらされている。ここでも、１つ以上の無機ガラス若しくはガラスセラミックの総厚対、すべての有機層総厚の比が利点となる。よって軽量合わせガラス板の光学的な散乱性（ヘーズ）は、ASTM D1003 D1044に従ったHazeGardで測定して、１．５％以下、好ましくは１．０％以下、特に好ましくは０．５％以下である。DIN EN 410に従った軽量合わせガラス板の演色指数は、９５超、好ましくは９８超、特に好ましくは９９超である。
【００２３】
本発明による軽量合わせガラス板の基礎担持プレートは、無機ガラス、又はガラスセラミックであり、ここで少なくとも１つのガラス板、又はガラスセラミック版の厚さは、１ｍｍ以下、好ましくは０．８ｍｍ以下、特に好ましくは０．６ｍｍ以下であり、かつ２００μｍ以上、好ましくは３５０μｍ以上、特に好ましくは４５０μｍ以上、とりわけ好ましくは５００μｍ以上、とりわけ５３０μｍ以上である。有利な厚さは、０．２ｍｍ、０．２１ｍｍ、０．３ｍｍ、０．４ｍｍ、０．５５ｍｍ、０．７ｍｍ、０．９ｍｍ、又は１．０ｍｍである。
【００２４】
ここで好ましくは、プレストレス加工されたガラス又はガラスセラミックを使用する。このガラス又はガラスセラミックは、イオン交換により化学的に、又は熱により、又は熱と化学の組み合わせによって、プレストレス加工されていてよい。
【００２５】
少なくとも１つの無機ガラス板（すなわちガラス板、若しくは第二のガラス板、又はさらに少なくとも１つさらなるガラス板）は好ましくは、リチウムアルミニウムケイ酸塩ガラス、ソーダ石灰ケイ酸塩ガラス、ホウケイ酸塩ガラス、アルカリ金属アルミノケイ酸塩ガラス、アルカリ金属不含、若しくはアルカリ金属含分が低いアルミノケイ酸塩ガラスから成る。このようなガラスは例えば、引き上げ法、例えばダウンドロー引き上げ法、オーバーフローフュージョン法、又はフロート技術によって得られる。
【００２６】
有利には、鉄の少ない、又は鉄不含のガラス、特にＦｅ2Ｏ3含分が０．０５質量％未満、好ましくは０．０３質量％未満のものを使用することができる。と言うのもこれらは吸収性が低減されているからであり、このため特に高い透明度が可能になる。
【００２７】
他の適用のためにはまた、灰色のガラス、又は着色ガラスも好ましい。基礎担持材料としてはまた、光学ガラスも使用でき、それは例えば、重フリントガラス、ランタン重フリントガラス、フリントガラス、軽フリントガラス、クラウンガラス、ホウケイ酸クラウンガラス、バリウムクラウンガラス、重クラウンガラス、又はフッ素クラウンガラスである。
【００２８】
以下の成分から成るガラス組成のリチウムアルミニウムケイ酸塩ガラスを、担体材料として使用するのが好ましい（質量％）：
0006407277.tif 000002
並びに任意で、着色性酸化物、例えばＮｄ2Ｏ3、Ｆｅ2Ｏ3、ＣｏＯ、ＮｉＯ、Ｖ2Ｏ5、Ｎｄ2Ｏ3、ＭｎＯ2、ＴｉＯ2、ＣｕＯ、ＣｅＯ2、Ｃｒ2Ｏ3、希土類酸化物を０〜１質量％、並びに清澄剤、例えばＡｓ2Ｏ3、Ｓｂ2Ｏ3、ＳｎＯ2、ＳＯ3、Ｃｌ、Ｆ、ＣｅＯ2を０〜２質量％。
【００２９】
さらに、以下の成分から成るガラス組成のソーダ石灰ケイ酸塩ガラスを、担体材料として使用するのが好ましい（質量％）：
0006407277.tif 000003
並びに任意で、着色性酸化物、例えばＮｄ2Ｏ3、Ｆｅ2Ｏ3、ＣｏＯ、ＮｉＯ、Ｖ2Ｏ5、Ｎｄ2Ｏ3、ＭｎＯ2、ＴｉＯ2、ＣｕＯ、ＣｅＯ2、Ｃｒ2Ｏ3、希土類酸化物を０〜５質量％、又は「黒色ガラス」のためには０〜１５質量％、並びに清澄剤、例えばＡｓ2Ｏ3、Ｓｂ2Ｏ3、ＳｎＯ2、ＳＯ3、Ｃｌ、Ｆ、ＣｅＯ2を０〜２質量％。
【００３０】
さらに、以下の成分から成るガラス組成のホウケイ酸塩ガラスを、担体材料として使用するのが好ましい（質量％）：
0006407277.tif 000004
並びに任意で、着色性酸化物、例えばＮｄ2Ｏ3、Ｆｅ2Ｏ3、ＣｏＯ、ＮｉＯ、Ｖ2Ｏ5、Ｎｄ2Ｏ3、ＭｎＯ2、ＴｉＯ2、ＣｕＯ、ＣｅＯ2、Ｃｒ2Ｏ3、希土類酸化物を０〜５質量％、又は「黒色ガラス」のためには０〜１５質量％、並びに清澄剤、例えばＡｓ2Ｏ3、Ｓｂ2Ｏ3、ＳｎＯ2、ＳＯ3、Ｃｌ、Ｆ、ＣｅＯ2を０〜２質量％。
【００３１】
さらに、以下の成分から成るガラス組成のアルカリ金属アルミノケイ酸塩ガラスを、担体材料として使用するのが好ましい（質量％）：
0006407277.tif 000005
並びに任意で、着色性酸化物、例えばＮｄ2Ｏ3、Ｆｅ2Ｏ3、ＣｏＯ、ＮｉＯ、Ｖ2Ｏ5、Ｎｄ2Ｏ3、ＭｎＯ2、ＴｉＯ2、ＣｕＯ、ＣｅＯ2、Ｃｒ2Ｏ3、希土類酸化物を０〜５質量％、又は「黒色ガラス」のためには０〜１５質量％、並びに清澄剤、例えばＡｓ2Ｏ3、Ｓｂ2Ｏ3、ＳｎＯ2、ＳＯ3、Ｃｌ、Ｆ、ＣｅＯ2を０〜２質量％。
【００３２】
さらに、以下の成分から成るガラス組成のアルカリ金属不含アルミノケイ酸塩ガラスを、担体材料として使用するのが好ましい（質量％）：
0006407277.tif 000006
並びに任意で、着色性酸化物、例えばＮｄ2Ｏ3、Ｆｅ2Ｏ3、ＣｏＯ、ＮｉＯ、Ｖ2Ｏ5、Ｎｄ2Ｏ3、ＭｎＯ2、ＴｉＯ2、ＣｕＯ、ＣｅＯ2、Ｃｒ2Ｏ3、希土類酸化物を０〜５質量％、又は「黒色ガラス」のためには０〜１５質量％、並びに清澄剤、例えばＡｓ2Ｏ3、Ｓｂ2Ｏ3、ＳｎＯ2、ＳＯ3、Ｃｌ、Ｆ、ＣｅＯ2を０〜２質量％。
【００３３】
さらに、以下の成分から成るガラス組成のアルカリ金属含分が少ないアルミノケイ酸塩ガラスを、担体材料として使用するのが好ましい（質量％）：
0006407277.tif 000007
並びに任意で、着色性酸化物、例えばＮｄ2Ｏ3、Ｆｅ2Ｏ3、ＣｏＯ、ＮｉＯ、Ｖ2Ｏ5、Ｎｄ2Ｏ3、ＭｎＯ2、ＴｉＯ2、ＣｕＯ、ＣｅＯ2、Ｃｒ2Ｏ3、希土類酸化物を０〜５質量％、又は「黒色ガラス」のためには０〜１５質量％、並びに清澄剤、例えばＡｓ2Ｏ3、Ｓｂ2Ｏ3、ＳｎＯ2、ＳＯ3、Ｃｌ、Ｆ、ＣｅＯ2を０〜２質量％。
【００３４】
特に好ましいのは例えば、薄層ガラスであり、例えばSchott AG社から市販のD263、D263 eco、B270、B270 eco、Borofloat、Xensation Cover、Xensation cover 3D、AF45、AF37、AF 32、又はAF32 ecoという名称のものである。
【００３５】
さらなる態様では、少なくとも１つの無機ガラス板（すなわち、１つのガラス板、若しくは第二のガラス板、若しくはさらなる少なくとも１つの別のガラス板）はガラスセラミックであり、ここで無機ガラス板若しくはセラミックガラス板は、セラミック化されたアルミノケイ酸塩ガラス、又はリチウムアルミノケイ酸塩ガラスから、特に化学的及び／又は熱的に硬化されたセラミック化されたアルミノケイ酸塩ガラスから、又はリチウムアルミノケイ酸塩ガラスから成る。さらなる態様では、１つ以上のガラス板はセラミック化可能な出発ガラスから成り、これは燃焼した場合、熱の作用のもとでセラミック化するか、又はさらに続いてセラミック化し、これにより耐火安全性が高められたものである。
【００３６】
出発ガラスの以下の組成を有するガラスセラミック又はセラミック化可能なガラスを使用することが好ましい（質量％）：
0006407277.tif 000008
【００３７】
別の実施態様では、出発ガラスの以下の組成を有するガラスセラミック又はセラミック化可能なガラスを使用することが好ましい（質量％）：
0006407277.tif 000009
【００３８】
別の実施態様では、出発ガラスの以下の組成を有するガラスセラミック又はセラミック化可能なガラスを使用することが好ましい（質量％）：
0006407277.tif 000010
【００３９】
少なくとも１つのガラスセラミック板について８０％超という透明度のためには、ＴｉＯ2含分が２質量％未満であることが特に有利であり、ＳｎＯ2の含分は特に有利には、０．５質量％未満、Ｆｅ2Ｏ3の含分は、特に有利には２００ｐｐｍ未満である。
【００４０】
少なくとも１つのガラスセラミック板は、高石英混晶又はキータイト混晶を、主な結晶相として含有する。結晶子の大きさは好適には、７０ｎｍ未満、特に好ましくは５０ｎｍ未満、極めて特に好ましくは１０ｎｍ未満である。
【００４１】
特に、少なくとも１つの無機ガラス板若しくはガラスセラミック板の破断強度と耐引掻性を改善させるため、これを本発明の好ましい態様において、熱により及び／又は化学的にプレストレス加工する。とりわけ、航空機における内装要素としての特別な適用（例えば内部ガラス板）のため、このような軽量合わせガラス板は、「濫用負荷試験（Abuse load test）」、及び「ボール落下試験（Ball drop test）」を耐えなければならず、これは例えば「Lufthansa Technik Material Qualifikation Requirements」に記載されている。これは、熱的に及び／又は化学的にプレストレス加工されていれば、本発明による軽量合わせガラス板のためにガラス板若しくはガラスセラミック板の厚さが制限された場合でも、守ることができる。
【００４２】
熱的な、また化学的なプレストレス加工は、公知である。熱によるプレストレス加工の場合、ガラス対象物全体を加熱し、それから冷たい空気を吹き付けることによって、ガラス表面を迅速に急冷する。これによって表面が直ちに硬化し、その一方でガラス内部は、さらに収縮する。こうして内部では収縮が生じ、表面では相応して圧縮応力が生じる。ただし熱的なプレストレス加工は通常、厚さが１ｍｍ未満、又は０．５ｍｍ未満の薄いガラスに適している。
【００４３】
本発明の態様において、少なくとも１つのガラス板若しくはガラスセラミック板は、有利には化学的なプレストレスの前に、熱的にプレストレス加工されている。
【００４４】
本発明は特に好ましくは、化学的にプレストレス加工された基材としてのガラス板若しくはガラスセラミック板に関する。化学的なプレストレス加工は、一段階で、又は多段階で行うことができる。特に、アルカリ金属若しくはリチウム含有ガラス又はガラスセラミックは、ナトリウムイオンがカリウムイオンと、及び／又はリチウムイオンがナトリウムイオンと交換されているものを使用する。比較的小さいイオンが比較的大きなイオンと交換されていることにより、このようにしてガラス板若しくはガラスセラミック板において、圧縮応力が生じる。イオン交換は例えば、相応する塩浴（例えばＫＮＯ3、又はＮａＮＯ3、又はＡｇＮＯ3、又はこれらの塩の任意の混合物）において行われ、又は多段階法では、ＫＮＯ3、及び／又はＮａＮＯ3、及び／又はＡｇＮＯ3を用いて行われる。ここでプレストレス加工の温度は、３５０〜４９０℃の範囲にあり、温度処理時間は、１〜１６時間である。イオン交換は特にＡｇＮＯ3塩浴で行い、銀イオンを堆積させることによって、表面を抗菌性にする。
【００４５】
一段階でプレストレス加工されたガラス板若しくはガラスセラミック板による本発明の態様では、交換されたイオンの侵入深さが３０μｍ以上、好ましくは４０μｍ以上で、表面の圧縮応力が少なくとも６００ＭＰａ、好適には少なくとも８００ＭＰａである。
【００４６】
多段階で化学的にプレストレス加工されたガラス板若しくはガラスセラミック板による本発明の態様では、表面における圧縮応力が小さくてよいが、多段階のプレストレス加工では、交換されたイオンの侵入深さが増大しており、これによりプレストレス加工されたガラスの強度、若しくはプレストレス加工されたガラスセラミックの強度は、総体的に高くなり得る。特に、ガラス板若しくはガラスセラミック板の表面における圧縮応力は、５０μｍ以上、とりわけ８０μｍ以上の侵入深さで、少なくとも５００ＭＰａである。多段階のプレストレス加工によって、侵入深さはまた、１００μｍ超になり得る。
【００４７】
軽量合わせガラス板におけるガラス板若しくはガラスセラミック板に対する化学的な硬化のイオン交換深さは、３０μｍ以上、好ましくは４０μｍ以上、特に好ましくは５０μｍ以上、とりわけ好ましくは８０μｍ以上であり、軽量合わせガラス板におけるガラス板若しくはガラスセラミック板の表面圧縮応力は、５００ＭＰａ以上、好ましくは６００ＭＰａ以上、好ましくは７００ＭＰａ以上、特に好ましくは８００ＭＰａ以上、特に好ましくは９００ＭＰａ以上である。
【００４８】
交換されたイオンの侵入深さ、ひいてはガラス板若しくはガラスセラミック板におけるより高い圧縮応力の表面帯域は、ガラス板若しくはガラスセラミック板の強度を向上させる。しかしながらこの侵入深さは、それぞれのガラス板若しくはガラスセラミック板の厚さに合わせることができる。と言うのも、ガラス板若しくはガラスセラミック板の内部に化学的な硬化の際に生じる引張応力が高すぎた場合、ガラス板若しくはガラスセラミック板が破損し得るからである。外的な力の作用により曲げに関してガラス板若しくはガラスセラミック板にストレスがかかる場合、自身の引張応力が原因となって、ガラス板は敏感に反応する。このため、ガラス板若しくはガラスセラミック板における内部引張応力は、５０ＭＰａ以下、好ましくは３０ＭＰａ以下、特に好ましくは２０ＭＰａ以下、特に１５ＭＰａ以下である。ガラス板若しくはガラスセラミック板の表面圧縮応力は、５００ＭＰａ以上、６００ＭＰａ以上、好ましくは７００ＭＰａ以上、特に好ましくは８００ＭＰａ以上、特に好ましくは９００ＭＰａ以上である。
【００４９】
DIN EN 843-1、及び／又はDIN EN 1288-3による、軽量合わせガラス板における少なくとも１つの無機のガラス板若しくはガラスセラミック板、又はガラス板若しくはガラスセラミック板４点曲げ強度は、５５０ＭＰａ以上、好ましくは６５０ＭＰａ以上、特に好ましくは８００ＭＰａ以上である。
【００５０】
軽量合わせガラス板における少なくとも１つの無機のガラス板若しくはガラスセラミック板、又はガラス板若しくはガラスセラミック板のヤング率、及び／又は弾性モジュールは、６８ＧＰａ以上、好ましくは７３ＧＰａ以上、特に好ましくは７４ＧＰａ以上、特に好ましくは８０ＧＰａ以上である。
【００５１】
軽量合わせガラス板における少なくとも１つの無機のガラス板若しくはガラスセラミック板、又はガラス板若しくはガラスセラミック板の剪断モジュールは、２５ＧＰａ以上、好ましくは２９ＧＰａ以上、特に好ましくは３０ＧＰａ以上、特に好ましくは３３ＧＰａ以上である。
【００５２】
特に、プレストレス加工されたガラス板若しくはガラスセラミック板は、表面硬度が高く、引掻及び外部からの力の作用による刻み込みに対する耐性が高い。プレストレス加工されていない無機のガラス板若しくはガラスセラミック板、又はプレストレス加工されていない状態のガラス板若しくはガラスセラミック板のビッカース硬度は、DIN EN 843-4、及び／又はEN ISO 6507-1に従って、試験で２Ｎの力（２００ｇの質量に相当）のもと、５００ＨＶ２／２０以上、好ましくは５６０ＨＶ２／２０以上、特に好ましくは６１０ＨＶ２／２０以上であるか、又はプレストレス加工された状態の少なくとも１つの無機のガラス板若しくはガラスセラミック板のビッカース硬度は、５５０ＨＶ２／２０以上、特に好ましくは６００ＨＶ２／２０以上、特に好ましくは６５０ＨＶ２／２０以上、特に好ましくは６８０ＨＶ２／２０以上である。
【００５３】
ガラス板若しくはガラスセラミック板を軽量合わせガラス板用の外層として用いると、耐火性及び耐引掻性という作用以外に、良好な耐薬品性、特に洗浄剤に対する耐性が得られる。これにより、非常に様々な洗浄剤が制限無く使用でき、また表面品質の長時間安定性、及び光学特性が、何回もの洗浄サイクルにも拘わらず、保証される。
【００５４】
軽量合わせガラス板における少なくとも１つの無機のガラス板若しくはガラスセラミック板、又はガラス板若しくはガラスセラミック板は、透明度が８０％超、好ましくは８５％超、特に好ましくは８８％超、特に９０％超である。この透明度はまた、９１％超であり得る。
【００５５】
本発明による軽量合わせガラス板は、破損した場合に高い破片保護性が保証される。すなわち、破片が周辺に放出されない。こうして熱的な安全性基準を遵守しながら、少なくとも１つの無機ガラス板若しくはガラスセラミック板が、有機層と組み合わせられる。よりよ理解のため、この少なくとも１つの有機層を、「有機層Ａ」と呼びたい。
【００５６】
この層は有利には、接着層として実施されていてよく、この接着層は破損した場合にガラス板の破損部を一体化させるか、又は強固に保持し、さらに、軽量合わせガラス板の弾性及び信頼性を向上させるものである。
【００５７】
好ましい態様において、第二のガラス板若しくはガラスセラミック板を有する軽量合わせガラス板を実施することが利点であり、ここでは少なくとも１つの有機層が、１つのガラス板若しくはガラスセラミック板と、第二のガラス板若しくはガラスセラミック板との間に配置されている。
【００５８】
この第二のガラス板は、第一のガラス板と同様に、無機ガラスから成っており、相応して第一のガラス板と同様に、リチウムアルミニウムケイ酸塩ガラス、ソーダ石灰ケイ酸塩ガラス、ホウケイ酸塩ガラス、アルカリ金属アルミノケイ酸塩ガラス、アルカリ金属不含、若しくはアルカリ金属含分が低いアルミノケイ酸塩ガラスから、特に、化学的及び／又は寝付きにより硬化させたリチウムアルミニウムケイ酸塩ガラス、ソーダ石灰ケイ酸塩ガラス、ホウケイ酸塩ガラス、アルカリ金属アルミノケイ酸塩ガラス、アルカリ金属不含、若しくはアルカリ金属含分が低いアルミノケイ酸塩ガラスから成っていてよい。このようなガラスは、引き上げ法によって、例えばダウンドロー引き上げ法、オーバーフローフュージョン法、又はフロート技術によって得られる。
【００５９】
第二のガラス板をガラスセラミック板として実施する場合、これは、セラミック化されたアルミノケイ酸塩ガラス、又はリチウムアルミノケイ酸塩ガラスから、特に化学的及び／又は熱的に硬化されたセラミック化されたアルミノケイ酸塩ガラス又はリチウムアルミノケイ酸塩ガラスから成る。
【００６０】
この第二のガラス板若しくはガラスセラミック板は、１つの、すなわち第一のガラス板若しくはガラスセラミック板と同一であってよく、基礎担持ガラス板として役立つ。
【００６１】
しかしながら好ましい実施態様において、第二のガラス板若しくはガラスセラミック板は、より薄い。これは例えば、薄層ガラスシートから、好ましくはアルミノケイ酸塩ガラス、若しくはホウケイ酸塩ガラスから成っていてよく、これはまた巻取られた薄層ガラスリボンとしても得られる。第二のガラス板若しくはガラスセラミック板の厚さは、１０００μｍ以下、好ましくは５５０μｍ以下、特に好ましくは３５０μｍ以下、とりわけ好ましくは２１０μｍ以下であり、２０μｍ以上、好ましくは４０μｍ以上、特に好ましくは７０μｍ以上、とりわけ好ましくは１００μｍ以上である。
【００６２】
軽量合わせガラス板にとって望ましくない歪み又はふくれを回避するため、ガラス板若しくはガラスセラミック板双方の熱膨張係数を、相互に調整する。１つのガラス板若しくはガラスセラミック板と、第二のガラス板若しくはガラスセラミック板の熱膨張係数の差は、７×１０-6Ｋ-1以下、好ましくは５×１０-6Ｋ-1以下、好ましくは３×１０-6Ｋ-1以下、好ましくは２．５×１０-6Ｋ-1以下、特に好ましくは２×１０-6Ｋ-1以下、とりわけ好ましくは１×１０-6Ｋ-1以下である。
【００６３】
軽量合わせガラス板の弾性と信頼性をさらに改善させるため、１つの実施態様では、熱安全性基準を保ったまま、第二のガラス板若しくはガラスセラミック板の代わりに、第二の有機層が意図されており、ここで少なくとも１つの有機層Ａは、ガラス板と第二の有機層との間に配置されている。よりよい理解のため、この第二の有機層を、「有機層Ｄ」と呼びたい。
【００６４】
この第二の有機層Ｄは、有利な構成においてポリマーシートである。良好な光学特性に関連する適用のためには、ポリマーシートは透明度が７０％超、好ましくは８５％以上、特に好ましくは８８％以上、とりわけ好ましくは９２％以上である。例えば、記載された厚さ範囲のＰＭＭＡ製のポリマーシートは、透明度が９２％以上であり、ＰＥＴ製のポリマーシートは相応して、８８％以上であり、ＰＣ製のポリマーシートは相応して、８５％以上である。しかしながら他の適用、特に建築及び家具の分野では、このシートは着色、半透明、又は不透明で構成されていてよいか、又は図像若しくは文字の担持体であってよい。
【００６５】
このようなポリマーシートは厚さが、３００μｍ以下、好ましくは１００μｍ以下、特に好ましくは５０μｍ以下、とりわけ好ましくは２０μｍ以下である。ポリマーシートの厚さを選択する際には、本発明が基礎とする、ガラス板若しくはガラスセラミック板の総厚対、全ての有機層の総厚の比は保たれ、これは例えば、ガラス板若しくはガラスセラミック板の厚さ対、有機層Ａ及びＤの厚さの合計での比である。
【００６６】
ポリマーシートは好ましくは、ポリエチレンテレフタレート（ＰＥＴ）、ポリカーボネート（ＰＣ）、ポリメチルメタクリレート（ＰＭＭＡ）、ポリアミド（ＰＡ）、ポリイミド（ＰＩ）、又はポリオレフィン、例えばポリエチレン（ＰＥ）、若しくはポリプロピレン、又はこれらの各種ブレンド、コポリマー、若しくは誘導体の１つから、又はフッ化及び／又は塩化されたポリマー、例えばエチレンテトラフルオロエチレン（ＥＴＦＥ）、ポリテトラフルオロエチレン（ＰＴＦＥ）、ポリ塩化ビニル（ＰＶＣ）、ポリ塩化ビニリデン（ＰＶＤＣ）、ポリフッ化ビニリデン（ＰＶＤＦ）、ポリエチレンナフタレート（ＰＥＮ）から、又はテトラフルオロエチレン、ヘキサフルオロプロピレン、及びフッ化ビニリデンからのターポリマー（ＴＨＶ）から成る。
【００６７】
さらなる好ましい実施態様において、軽量合わせガラス板は、第二の有機層Ｂ、及び第三の有機層Ｃを有し、ここで第二の有機層Ｂはポリマーフィルムであり、これは第一の有機層Ａと、第三の有機層Ｃとの間に配置されている。３つの有機層Ａ、Ｂ、及びＣは、１つの実施態様において、１つのガラス板若しくはガラスセラミック板と、第二のガラス板若しくはガラスセラミック板との間に配置されている。別の態様ではこれらの層が、１つのガラス板若しくはガラスセラミック板と、第二の有機層Ｄ（この実施では、第四の有機層ということになるだろう）との間に配置されている。有機層Ａ及びＣはそれぞれ特に接着層として実施されており、この接着層は、軽量合わせガラス板の要素又は材料（第一のガラス板若しくはガラスセラミック板、第二のガラス板若しくはガラスセラミック板、ポリマーシート、ポリマーフィルム、それぞれ組み合わせで）を、持続的に相互に接合、及び接着させ、１つ若しくは複数のガラス板若しくはガラスセラミック板が破損した場合には、破損部をそれぞれ一体化させるか、及び／又は強固に保持する。このようにして接着層は、破片保護として働く。さらに、軽量合わせガラス板の弾性及び信頼性が、接着層によって向上する。しかしながら、破片保護性、軽量合わせガラス板の弾性と信頼性をさらになお改善させるために、有機層Ａと有機層Ｃとの間にさらなる有機層Ｂが、ポリマーフィルムの形状で配置されている。
【００６８】
このポリマーフィルムの厚さは、１００μｍ以下、好ましくは５０μｍ以下、特に好ましくは２０μｍ以下、とりわけ１２μｍ以下である。ポリマーフィルムの厚さを選択する際、本発明が基礎とする、１つ若しくは複数のガラス板若しくはガラスセラミック板の総厚対、全ての有機層の総厚の比は保たれ、それは例えば、ガラス板若しくはガラスセラミック板双方の厚さ対、有機層Ａ、Ｂ、及びＣの厚さの合計の比である。
【００６９】
このポリマーフィルムは好ましくは、ポリエチレンテレフタレート（ＰＥＴ）、ポリカーボネート（ＰＣ）、ポリメチルメタクリレート（ＰＭＭＡ）、ポリアミド（ＰＡ）、ポリイミド（ＰＩ）、又はポリオレフィン、例えばポリエチレン（ＰＥ）、若しくはポリプロピレン（ＰＰ）から成る。さらにポリマーシートは好ましくは、これらのブレンド、コポリマー、若しくは誘導体の１つから、又はフッ化及び／又は塩化されたポリマー、例えばエチレンテトラフルオロエチレン（ＥＴＦＥ）、ポリテトラフルオロエチレン（ＰＴＦＥ）、ポリ塩化ビニル（ＰＶＣ）、ポリ塩化ビニリデン（ＰＶＤＣ）、又はポリフッ化ビニリデン（ＰＶＤＦ）、ポリエチレンナフタレート（ＰＥＮ）から、又はテトラフルオロエチレン、ヘキサフルオロプロピレン、及びフッ化ビニリデンからのターポリマー（ＴＨＶ）から成る。
【００７０】
有機層Ａの厚さは、３５０μｍ以下、好ましくは２００μｍ以下、好ましくは１００μｍ以下、特に好ましくは６０μｍ以下、とりわけ３０μｍ以下である。有機層Ｃの厚さは、２００μｍ以下、好ましくは１００μｍ以下、特に好ましくは６０μｍ以下、とりわけ３０μｍ以下である。有機層Ａ及び／又は第三の有機層Ｃの厚さを選択する際には、本発明が基礎とする、１つ以上のガラス板若しくはガラスセラミック板の総厚対、全ての有機層の総厚の比を保つ。
【００７１】
有機層Ａの純透過率は、８８％以上、好ましくは９２％以上、特に好ましくは９６％以上、とりわけ９９％以上である。有機層Ｃの純透過率は同様に、８８％以上、好ましくは９２％以上、特に好ましくは９６％以上、とりわけ９９％以上である。
【００７２】
有機層Ａ、又は有機層Ｃ、又はこれら２つの有機層は、封入材料若しくは埋め込み材料の意味合いでは、ホットメルト接着剤から成っていてよく、特に接着フィルムとしてのポリビニルブチラール（ＰＶＢ）、又はウレタン系の熱可塑性エラストマー（ＴＰＥ−Ｕ）、又はイオノマー、又はポリオレフィン、例えばエチレンビニルアセテート（ＥＶＡ）、又はポリエチレン（ＰＥ）、又はポリエチレンアクリレート（ＥＡ）、又はシクロオレフィンコポリマー（ＣＯＣ）から、又は熱可塑性シリコーンから成っていてよい。特に好ましい実施態様では、有機層Ａ、又は有機層Ｃ、又はこれら２つの有機層は、低分子有機化合物、光学的な透明度の高さ、ガラス若しくはガラスセラミックに対する持続的な接着性、及び応力平衡と破片保護性のための、ガラス若しくはガラスセラミックに充分な弾性という点で優れた接着フィルムから成る。これは例えば、接着テープであり得る。中間層は、アクリレート系粘着フィルムから、特に光学透明接着剤（ＯＣＡ：optical clear adhesive）から成っていてよく、これは例えば米国ミネソタ州のSt.Paul在、3M(Minnesota Mining and Manufacturing)社から、3M（登録商標）Optically Clear Adhesiveとして、又はドイツHamburg在のtesa SE社からtesa（登録商標）OCA tesa 69xxxという名称で、例えばtesa 69301〜69305、又はtesa 69401〜69405として提供されている。
【００７３】
特定の適用について（例えば車両キャビンのための目視用窓として）、軽量合わせガラス板の良好な光学特性を保証するため、好ましい実施態様において、軽量合わせガラス板の全ての要素若しくは材料の屈折率を、相応する実施態様において（第一のガラス板若しくはガラスセラミック板、第二のガラス板若しくはガラスセラミック板、ポリマーシート、ポリマーフィルム、接着層、それぞれ組み合わせで）、相互に調整する。軽量合わせガラス板の各実施に配置された材料の屈折率の差は、０．３以下、好ましくは０．２５以下、好ましくは０．２以下、特に好ましくは０．１５以下、とりわけ好ましくは０．０９以下である。そこで例えば、第一及び／又は第二のガラス板若しくはガラスセラミック板の屈折率、又は屈折値は典型的に、アルミノケイ酸塩ガラスについては１．５０〜１．５３（５８８又は６３３ｎｍで）、及び／又は化学的なプレストレス加工後の圧縮応力層では、１．５１〜１．５４（５８８又は６３３ｎｍで）、又はホウケイ酸塩ガラスについては、１．５２３（５８８ｎｍで）、又はアルカリ金属不含アルミノケイ酸塩ガラスについては、１．５１０（５８８ｎｍで）、又はソーダ石灰ガラスについては１．５２（５８８ｎｍで）である。ＯＣＡとしての有機層Ａ又は有機層Ｃの屈折率は、１．４７である。有機層Ｂ又はＤの屈折率は、例えばＰＥＴとして近似値が１．５６〜１．６４、例えばＰＣとして近似値が１．５８、例えばＰＭＭＡとして近似値が１．４９、例えばＰＥとして近似値が１．５０〜１．５４、例えばＰＰとして近似値が１．４９〜１．６、例えばＰＡとして近似値が１．５３、例えばＰＩとして近似値が１．６６〜１．７８である。
【００７４】
１つ若しくは複数のガラス板又はガラスセラミック板の総厚対、全ての有機層の総厚の比を維持したまま、本発明による軽量合わせガラスにおけるそれぞれの層厚を特定するため、例えば以下の近似値を記載する：アルミノケイ酸塩ガラスについては、密度２．３９〜２．４８ｇ／ｃｍ3、ホウケイ酸塩ガラスについては、密度２．５１ｇ／ｃｍ3、アルカリ金属不含のアルミノケイ酸塩ガラスについては、密度２．４３ｇ／ｃｍ3、ソーダ石灰ガラスについては、密度２．５ｇ／ｃｍ3、リチウムアルミノケイ酸塩ガラスについては、密度２．５ｇ／ｃｍ3、ＯＣＡとしての有機層Ａ又は有機層Ｃについては、密度１．０５ｇ／ｃｍ3、有機層Ｂ若しくは有機層Ｄについては例えばＰＥＴとして、密度１．３〜１．４ｇ／ｃｍ3、例えばＰＣとして密度１．２ｇ／ｃｍ3、例えばＰＭＭＡとして密度１．１９ｇ／ｃｍ3、例えばＰＥとして密度０．９２〜０．９５ｇ／ｃｍ3、例えばＰＰとして密度０．９ｇ／ｃｍ3、例えばＰＡとして密度１．１３ｇ／ｃｍ3、例えばＰＩとして密度１．４２ｇ／ｃｍ3、例えばＴＰＵとして密度１．１５ｇ／ｃｍ3である。
【００７５】
本発明にはさらに、このような軽量合わせガラス板を製造するための方法も含まれる。好ましい製造方法としては、ローラ積層法を使用する。この製造法は、シート・ツー・シート法として、又はロール・ツー・シート法として、クリーンルーム条件下で行われる。
【００７６】
シート・ツー・シート法の場合、第一の工程でガラス板若しくはガラスセラミック板（これが軽量合わせガラス板のための基礎担持基材となる）を用意する。これは、貯蔵サイズ若しくは最終サイズとしてのガラス板の形状で行う。このガラス板又はガラスセラミック板を、第一の面（後に軽量合わせガラス板において外側面を形成する）によって、強固な下地（ガラス板を担持し、工程区間へともたらす）の上に置く。この下地には、ガラス板若しくはガラスセラミック板を保護するため、また後続の工程段階を容易にするために、一緒に流れる別の下地（例えば紙、又はポリテトラフルオロエチレン（ＰＴＦＥ）製のシート）が備えられていてよい。第二の工程では、有機層Ａを用意し、これは通常、ロールから取られたものである。これは好ましくは、接着性の粘着フィルム、とりわけ例えばＯＣＡであり、これによってガラス板若しくはガラスセラミック板が、第三の工程で接着される。このためにまず、存在する場合には、接着フィルムの第一の面に保護フィルム（これをガラス面又はガラスセラミック面に施与する）を引く。このような保護フィルムは例えば、厚さが５０μｍのＰＥＴフィルムであってよい。これには、ローラを供給して接着工程が続く。接着フィルムの第一の面は、ローラによってガラス板若しくはガラスセラミック板の表側の開放面に、面状にローラで施与される。有機層Ａをプレス加工するためのローラは好ましくは、積層体へのプレス加工の際に押圧点を防止するために、ゴム加工されている。さらにローラは、プレス加工の際に温度調整されている。ここで積層体における縞模様の形成を完全にさけるために、２５℃超、とりわけ４５℃以上の温度調整が適切である。嵌合スリットからの空気の絞り出しは、温度調整によってサポートされる。と言うのも、有機層が柔らかくなるからである。
【００７７】
有機層Ａは好ましくは、ガラス板若しくはガラスセラミック板に対して張り出すように広げる。ガラス板若しくはガラスセラミック板を超えて張り出す接着フィルムが、輸送システム又はその他の接触点と接着することに伴うさらなる工程の妨害を回避するため、製造工程全体の間、一緒に流す紙、又は相応する下地の上で積層体を輸送する。
【００７８】
第四の工程段階では保護フィルムを、第二の、いまや開放された有機層Ａの面から引き剥がす。このような保護フィルムは例えば同様に、厚さが５０又は１２５μｍのＰＥＴフィルムであってよく、ここで有機層Ａの第二の面への、保護フィルムの接着性は、第一の面への接着性よりも高い。
【００７９】
それに続く第五の工程では、第二のガラス板若しくはガラスセラミック板を、又は第二のガラス板若しくはガラスセラミック板を用いない実施態様によれば有機層Ｄを用意し、有機層Ａの第二の開放面に施与する。これは、ガラス板形状における貯蔵サイズ、又は最終サイズとして、又はロールに巻取った薄層ガラスリボン、又はポリマーリボンとして行う。薄層ガラス板、又は有機層Ｄ用の材料は上方から、傾いた平面を介して供給され、有機層Ａの表面と接触する。まず、第二のガラス板若しくはガラスセラミック板、又は有機層Ｄ用の材料を、係留システムによって位置決めする。第一のガラス板若しくはガラスセラミック板の前方端部に沿って直線的な接触が一貫して行われる場合、この係留システムを開放し、さらなる輸送手段にまかせる。薄層ガラス若しくは有機層Ｄ用の材料のローラによる施与は、有機層Ａで被覆された、第一のガラス板若しくはガラスセラミック板の面で行う。第二のガラス板若しくはガラスセラミック板、又は有機層Ｄ用の材料を載せる際、傾いた供給平面から接着フィルムの表面へと、閉じていく角度が存在し、この角度は、載せる前の第二のガラス板若しくはガラスセラミック板、又は有機層Ｄ用の材料のたわみによって規定されるものである。第二のガラス板若しくはガラスセラミック板、又は有機層Ｄ用材料をローラで施与するため、プレス加工のためのローラは、好ましくはゴム加工され、かつ温度調整もされている。ここでは同様に、２５℃超、とりわけ４５℃以上の温度調節が適切である。様々なガラス板若しくはガラスセラミック板、又はポリマーシートの厚さを可能にするために、このローラは好適には、バネ式で置かれている。第二のガラス板若しくはガラスセラミック板、又は有機層Ｄ用材料を用意するために、ガラス板若しくはガラスセラミック板、又はポリマーシートロールを使用する際、所望の面を覆った後にそれぞれのリボンを切断する。このために、従来の方法、例えばガラス切り機、ガラスナイフ、又はレーザー破断による切断が適用される。
【００８０】
さらなる実施態様では、有機層Ａの位置で、第一の有機層Ａ、第二の有機層Ｂ、及び第三の有機層Ｃからの複合材、又はさらに別の付加的な有機層との複合材を、第一のガラス板若しくはガラスセラミック板にローラで施与する。ここで３つの有機層Ａ、Ｂ、及びＣの複合材、又はさらなる有機層との複合材は、層状に、第一のガラス板若しくはガラスセラミック板に載せる。この方法の好ましい実施態様では、複合材をそれぞれ別々に事前に作製し、事前に作製した複合材として、相応して有機層Ａに代えて、第一のガラス板若しくはガラスセラミック板にローラで施与する。
【００８１】
さらなる実施態様では、有機層Ａの位置で、第一の有機層Ａ、及び第二の有機層Ｄからの複合材を、第一のガラス板若しくはガラスセラミック板にローラで施与する。ここで２つの有機層Ａ及びＤの複合材は、別個に事前に作製され、事前に作製された複合材として、第一のガラス板若しくはガラスセラミック板にローラで施与する。よってこの実施態様の場合、引き続く別個の工程として第二のガラス板若しくはガラスセラミック板、又は第二の有機層Ｄの施与は、省略される。
【００８２】
特に、有機層について、とりわけ有機層Ａについて、封入材料又は埋め込み材料の意味合いでホットメルト接着剤を使用する場合、また他の全ての実施態様において軽量合わせガラス板の品質を向上させるためにも、さらなる好ましい実施態様では、第二のガラス板若しくはガラスセラミック板、又は有機層Ｄを施与及びプレス加工した後に、さらなる工程において、軽量合わせガラス板の積層体を後処理する。このさらなる加工工程（先行する工程段階とは別個に行うことができる）では、有機層が溶融及び／又は架橋して硬化するように方法を行う。このために、温度（好適には１２０〜１６０℃の範囲）による後処理を、最大６時間以内に、任意で真空及び／又は圧力（好適には５〜１５ｋｇ／ｃｍ2）を用いて実施する。この後処理工程は好ましくは、オートクレーブにより行う。
【００８３】
さらなる工程において有機層Ａは、ガラス板若しくはガラスセラミック板の端部によって単純に切断されるか、又は積層体から軽量合わせガラス板が最終サイズで切断される。
【００８４】
本発明にはさらに、このような軽量合わせガラスの使用も含まれる。このような軽量合わせガラスは特に、輸送分野における車両キャビン用内装要素として、特に航空機若しくは電気自動車の車両キャビンのために、また船舶航行、又はその他の輸送手段における適用にも、適している。従来技術で公知のガラス板に比べて、本発明による軽量合わせガラス板は、単位面積あたり質量が小さいことに加えて、高い耐引掻性、表面硬度、表面品質、洗浄剤に対する良好な耐薬品性、及び非常に良好な耐火特性（例えば防火性、難燃性、又は煙遮断性など）に関連する適用が可能になり、それぞれ前述の態様に相応しい。
【００８５】
単位面積あたり質量が小さく、耐引掻性が高く、表面硬度、表面品質、洗浄剤に対する良好な耐薬品性、さらに高い光学的透明度、及び非常に良好な光学特性、例えば縞状模様のなさ、及び曇り度の低さ（それぞれ前述の特性）を有する特に好ましい態様では、高い耐火性に必要とされる特性を満たすことと結びつくことによって、本発明による軽量合わせガラス板は、例えば航空分野（ここでは特に厳しい要求が課される）において、窓若しくはドアの要素として、又は窓若しくはドアの構成部材として、又は間仕切りとして、又は机要素として、及び／又は机の構成部材として、折りたたみ式机の構成部材として適用される。これら全てのガイドラインと規則（例えばFAA、RTCA、EASA、又は航空機製造会社の規定）を満たすことにより、航空機用内装要素として使用できる。全ての良好な特性において単位面積あたりの質量が小さいことにより、本発明はまた、輸送分野における車両キャビン用の内装要素として、特に航空機用の車両キャビンに加えて、電気自動車用の車両キャビンのための使用に関する。ここで本発明は特に、窓要素若しくはドア要素としての使用、又は窓若しくはドアの構成要素としての使用、又は間仕切りとしての、又は机要素としての使用に関する。間仕切りは、特定の旅客領域を相互に分離するために用いられる。机要素として、軽量合わせガラス板は、例えば航空機で慣用の折りたたみ式机の構成要素であってよい。
【００８６】
本発明による軽量合わせガラス板を、航空機又は電気自動車の内部窓ガラス板として用いることは、特に有利である。火災の場合には、燃焼の加速の危険、又はこれと結びついた旅客に対する危険は、ガラス板から発生しない。
【００８７】
本発明は同様に、上記態様のいずれか、又はこれらの組み合わせに従い、本発明による軽量合わせガラスを有する、飛行機の内部窓ガラス又は軽量合わせガラス板を包含する。航空機用内部窓ガラス板、又は軽量窓ガラス板は、１つの態様において軽量合わせガラス板に加えてさらに、軽量合わせガラス板と強固に結合されている窓枠を有する。好ましい態様においてこの窓枠は、軽量合わせガラス板に接着されている。ここで、第一のガラス板若しくはガラスセラミック板（軽量合わせガラス板の基礎担持基材として用いられる）は、第二のガラスセラミック板よりも幅が広いため、開放された突出部が生じる。この窓枠は、第一のガラス板若しくはガラスセラミック板の突出面に設けられている。ここで有利な態様では有機層Ａが、第一のガラス板若しくはガラスセラミック板上の接着フィルムとして、窓枠を固定するためにも役立つ。
【００８８】
窓枠は、窓ガラス板及び／又は航空機内部窓ガラス板の構造のために規定された外部形状を有する。この形状は、アルミニウム、又は適切なポリマーから作製された窓枠によって用意され、使用する軽量合わせガラスの端部を保護し、航空機、若しくは車両の規定の位置において、又は建築分野において、窓の構造のさらなる位置づけ補助を可能にするものである。例えば開放された、接着フィルムとしての有機層Ａにより、例えばＯＣＡで覆われた、第一のガラス板若しくはガラスセラミック板の面により、嵌合面として用いることによって、窓枠を軽量合わせガラス板に接着させる。ここで、第一のガラス板若しくはガラスセラミック板（軽量合わせガラス板の基礎担持基材として用いられる）は相応して、第二のガラス板若しくはガラスセラミック板よりも幅が広く実施される。
【００８９】
窓枠を用いない別の実施態様において軽量合わせガラス板は、相応する保持部によって、軽量合わせガラス板を担持する部材にはめ込まれ、設置されている。このような部材は例えば、壁であり得る。
【００９０】
本発明はさらに、建築領域における耐火性軽量部材、特に煙遮断要素、間仕切り、窓要素、ドア要素、壁要素、又は天井要素、又は窓、ドア、壁、若しくは天井の構成部材として、展示用ガラス板として、又は家具の構成部材としての、軽量合わせガラス板の使用を包含する。
【００９１】
本発明は同様に、上記態様のいずれか、又はこれらの組み合わせに従い、本発明による軽量合わせガラス板を有する煙遮断要素（スモークバリア）を包含する。煙遮断要素としての、このような本発明による軽量合わせガラス板は例えば、天井から垂線方向に２０〜１００ｃｍ、この天井にぶら下がって設置されており、空間において煙の広がり又はさらなる伝播を防止する。火事の場合の危険性はしばしば、建築物における煙の広がりに由来し、人に対する煙の毒性という危険性を伴う。このように耐火性で軽量な煙遮断要素によって、火災の場合に危険なく逃げる時間が明らかに長くなる。軽量合わせガラス板の質量が小さく、またその耐火性が高いことによって、建材の静的な負荷が小さく、ひいてはコストが低いという解決策が提供される。
【００９２】
本発明を、以下の実施例により、詳細に説明したい。
【００９３】
比較例１：「ブンゼンバーナー試験」に耐えない合わせガラス板の構造
比較例２：「総発熱量試験」に耐えない合わせガラス板の構造
例４〜１２は、様々な実施態様における軽量合わせガラス板を示す。
【図面の簡単な説明】
【００９４】
【図１】３つの層構造を有する軽量合わせガラス板を示す。
【図２】図１による軽量合わせガラス板について、発熱速度の典型的な経過を示す。
【図３】５つの層構造を有する軽量合わせガラス板を示す。
【図４】３つの層構造を有する軽量合わせガラス板を示す。
【図５】軽量合わせガラス板と窓枠を有する窓ガラス板を示す。
【００９５】
第一の比較例では、化学的にプレストレス加工されたアルミノケイ酸塩ガラス製の第一のガラス板（例えばMainz在のSchott AG社からXensation（登録商標）Coverという名称で得られるもの：厚さ０．５５ｍｍ、密度２．４８ｇ／ｃｍ3）から３層の合わせガラスを作製し、有機層Ａとしては、熱可塑性ポリウレタンのエラストマー（ＴＰＵ）製の中間層（厚さ３８０μｍ、密度１．１５ｇ／ｃｍ3）を使用し、第二のガラス板としては、プレストレス加工されていないホウケイ酸塩ガラス製の薄層シート（例えばMainz在のSchott AG社からD 263（登録商標）Tという名称で得られるもの：厚さ０．２１ｍｍ、密度２．５１ｇ／ｃｍ3）を使用した。単位面積あたりの質量は２．３３ｋｇ／ｍ2となり、この値は、航空機空間における純粋なＰＣ若しくはＰＭＭＡ窓ガラス板の２．４ｋｇ／ｍ2という比較値を辛うじて満たすが、この比較例としての合わせガラス板は、ブンゼンバーナー試験には耐えられなかった。この試験は、FAR/JAR/CS 25, App. F, Part Iの規定と規則に従って行った。ここでは確かに、両方のガラス板の厚さ対、有機層の厚さの比は、１：０．５だが、有機層の厚さは、ブンゼンバーナー試験に耐えるには厚過ぎたのである。
【００９６】
第二の比較例では、５層の合わせガラスを、プレストレス加工されていないホウケイ酸塩ガラス製の第一のガラス板（比較例１の第二のガラス板に相当）から作製し、有機層Ａとしては、ＯＣＡ（例えばドイツHamburg在のtesa SE社からtesa（登録商標）OCA tesa 69402という名称で得られるもの：厚さ５０μｍ、密度１．０５ｇ／ｃｍ3）を使用し、有機層Ｂとしては、ポリマーフィルムとして耐火性ポリカーボネート（例えばドイツDarmstadt在、Evonik Industries AG社からEuroplex（登録商標）F7という名称で得られるもの：厚さ１５００μｍ、密度１．２ｇ／ｃｍ3）を使用し、第三の有機層Ｃとしては、有機層Ａに相当するＯＣＡを使用し、第二のガラス板としては、第一のガラス板に相当する薄層ガラスシートを使用した。単位面積あたりの質量は２．９６ｋｇ／ｍ2となり、この値は、航空機空間における純粋なＰＣ若しくはＰＭＭＡ窓ガラス板の２．４ｋｇ／ｍ2という比較値をそれほど高く超えてはいないが、この比較例としての合わせガラス板は、総発熱量試験には耐えられなかった。この試験は、FAR/JAR/CS 25, App. F, Part IV & AITM 2.0006の規定と規則に従って行った。 両方のガラス板の厚さ対、３つの有機層の厚さの比は１：３．８１０であり、明らかに高過ぎたため、純粋なＰＣガラス板に比べて、総発熱量に関して明確な差違はなかった。
【００９７】
全ての有機層の総厚の特定の境界と、１つ若しくは複数のガラス板の総厚対、全ての有機層の総厚の比を維持してのみ、また記載した単位面積あたりの質量を遵守しながら、軽量合わせガラス板について充分な熱的安全性、特にブンゼンバーナー試験による残炎試験と総発熱量試験による総発熱量について、本発明により実現可能なことを、以下の実施例は示している。
【００９８】
図１は第一の例において、３層の軽量合わせガラス板１の構造を示す。基礎担持基材は、化学的にプレストレス加工されたアルミノケイ酸塩ガラス製の第一のガラス板１１（例えばMainz在のSchott AG社からXensation（登録商標）Coverという名称で得られるもの：厚さ０．５５ｍｍ、密度２．４８ｇ／ｃｍ3）を形成し、有機層Ａ３１としては、ＯＣＡ（例えばドイツHamburg在のtesa SE社からtesa（登録商標）OCA tesa 69402という名称で得られるもの：厚さ５０μｍ、密度１．０５ｇ／ｃｍ3）を使用し、第二のガラス板２１としては、プレストレス加工されていないホウケイ酸塩ガラス製の薄層シート（例えばMainz在のSchott AG社からD 263（登録商標）Tという名称で得られるもの：厚さ０．２１ｍｍ、密度２．５１ｇ／ｃｍ3）を使用した。１．９９ｋｇ／ｃｍ2という単位面積あたりの質量が得られ、比較値として２．４ｋｇ／ｍ2という航空機内部空間で標準的な、純粋なＰＣ又はＰＭＭＡ製のガラス板と比べて、１８％の質量節約となった。両方のガラス板の厚さ対、有機層の厚さの比は、１：０．０６６であった。
【００９９】
この軽量合わせガラス板１は、FAR/JAR/CS 25, App. F, Part I & AITM 2.0002Aの規定と規則に従って行ったブンゼンバーナー試験に耐えた。 試料の端部をそれぞれ６０秒間、バーナーの炎にさらした。炎を取り外した後の残炎時間（Flame Time）は、全ての試料において０秒であった（１５秒未満であることが必要）。滴下物残炎時間（Drip Flame Time）は、全ての試料において０秒であり（３秒未満であることが必要）、材料の滴下は、この試験では観察されなかった。燃焼長さ（Burn length）は、３つの試料の平均で８３ｍｍであった（１５２ｍｍ未満であることが必要）。ここで燃焼長さは、元々の試料端部の距離によって、これらの箇所の燃焼、部分的な破壊、又は脆性化の結果としての最も遠い部分に対して規定される。
【０１００】
この軽量合わせガラス板１は、発熱試験にも耐えた。この試験は、FAR/JAR/CS 25, App. F, Part IV & AITM 2.0006の規定と規則に従って行った。図２は、この例による軽量合わせガラス板１からの試料について、発滅速度の展開的な経過を示す。この試験は、燃焼した場合、５分にわたり材料の放熱量を測る熱量測定である。放熱速度とは、燃焼した場合に、試料材料が一定の時間にわたって放出するエネルギー量の値である。材料が非常に激しく燃える場合、この値は非常に高くなり、このことは曲線のピークで明らかになる。この値は３つの試料の平均で、５分間にわたり５分×６５ｋＷ／ｍ2を上回ってはならない。最初の２分間にわたる積分値が、３つの試料の平均で６５ｋＷ／ｍ2を超えてはならない総発熱量の値を特徴付ける。発熱量とは、燃焼した場合に、試料材料が放出するエネルギー量に対する尺度である。軽量合わせガラス板１は、発熱速度が１７．５３ｋＷ／ｍ2であり、総発熱量が１３．５４ｋＷ×分／ｍ2であった。
【０１０１】
以下の例２及び３は、軽量合わせガラス板の代替的な実施を示し、これらはブンゼンバーナー試験、及び発熱試験に耐えた。
【０１０２】
図３は第二の例によって、５層の軽量合わせガラス板２の構造を示す。基礎担持基材は第一のガラス板１２を、プレストレス加工されていないホウケイ酸塩ガラス製の薄層ガラスシート（Mainz在のSchott AG社からD 263（登録商標）という名称で得られるもの：厚さ０．２１ｍｍ、密度２．５１ｇ／ｍ3）から形成する。或いはまた、化学的にプレストレス加工したホウケイ酸塩ガラス、又は例えばアルミノケイ酸塩ガラスも使用できる。有機層Ａ３２としては、ＯＣＡ（例えばドイツHamburg在のtesa SE社から、tesa（登録商標）OCA tesa 69402という名称で得られるもの：厚さ５０μｍ、密度１．０５ｇ／ｃｍ3）を使用した。有機層Ｂ４１としては、厚さ１２μｍ、密度１．２ｇ／ｃｍ3のＰＥＴフィルムを使用した。有機層Ｃ５１としては、ＯＣＡ（例えばドイツHamburg在のtesa SE社から、tesa（登録商標）OCA tesa 69402 という名称で得られるもの：厚さ５０μｍ、密度１．０５ｇ／ｃｍ3）を使用した。第二のガラス板２２としては、プレストレス加工されていないホウケイ酸塩ガラス（例えばMainz在のSchott AG社から、D 263（登録商標）Tという名称で得られるもの：厚さ０．２１ｍｍ、密度２．５１ｇ／ｃｍ3）を使用した。或いはここでまた、化学的にプレストレス加工したホウケイ酸塩ガラス、又は例えばアルミノケイ酸塩ガラスも使用できる。１．１７ｋｇ／ｃｍ2という単位面積あたりの質量が得られ、比較値として２．４ｋｇ／ｍ2という航空機内部空間で標準的な、純粋なＰＣ又はＰＭＭＡ製のガラス板と比べて、５１％の質量節約となった。両方のガラス板の厚さ対、１１２μｍの有機層の総厚の比は、１：０．２６７であった。
【０１０３】
図４は例３Ａによって、さらなる３層の軽量合わせガラス板３の構造を示す。基礎担持基材は第一のガラス板１３を、化学的にプレストレス加工されたアルミノケイ酸塩ガラス（例えばMainz在のSchott AG社製のXensation（登録商標）Cover：厚さ０．７ｍｍ、密度２．４８ｇ／ｃｍ3）から形成し、有機層Ａ３３として、ＯＣＡ（例えばドイツHamburg在のtesa SE社から、tesa（登録商標）OCA tesa 69401という名称で得られるもの：厚さ２５μｍ、密度１．０５ｇ／ｃｍ3）を使用する。第二の有機層Ｄ６１としては、厚さ１００μｍ、密度１．２ｇ／ｃｍ3のＰＥＴフィルムを使用した。１．８８ｋｇ／ｃｍ2という単位面積あたりの質量が得られ、比較値として２．４ｋｇ／ｍ2という航空機内部空間で標準的な、純粋なＰＣ又はＰＭＭＡ製のガラス板と比べて、２１％の質量節約となった。ガラス板の厚さ対、１２５μｍの有機層の総厚の比は、１：０．１７９であった。
【０１０４】
例３Ａに代えてさらなる例３Ｂを、３層の軽量合わせガラス板３の構造として提示する。基礎担持基材はここでも、第一のガラス板１３を、化学的にプレストレス加工されたアルミノケイ酸塩ガラス（例えばMainz在のSchott AG社製のXensation（登録商標）Cover：厚さ０．５５ｍｍ、密度２．４８ｇ／ｃｍ3）から形成する。有機層Ａ３３としては、ＯＣＡ（例えばドイツHamburg在のtesa SE社から、tesa（登録商標）OCA tesa 69401という名称で得られるもの：厚さ２５μｍ、密度１．０５ｇ／ｃｍ3）を使用した。第二の有機層Ｄ６１としては、厚さ３６μｍ、密度１．２ｇ／ｃｍ3のＰＥＴシートを使用した。１．４３ｋｇ／ｃｍ2という単位面積あたりの質量が得られ、比較値として２．４ｋｇ／ｍ2という航空機内部空間で標準的な、純粋なＰＣ又はＰＭＭＡ製のガラス板と比べて、４０％の質量節約となった。ガラス板の厚さ対、６１μｍの有機層の総厚の比は、１：０．１１１であった。「垂直式ブンゼンバーナー試験」に相当する残炎時間の試験は、ＦＡＡの規定と試験条件に従って、" Aircraft Materials Fire Test Handbook", DOT/FAA/AR-00/12, Chapter 1 "Vertical Bunsen Burner Test for Cabin and Cargo Compartment Materials"に相応して得たものであり、FAR/JAR/CS 25, App. F, Part Iに従って、試験において炎を外した後に測定した残炎時間は、ここでは層構造の自己消火性に基づき、１秒未満〜０秒の残炎時間であった。軽量合わせガラス板の透明度は９０．１％であり、光学的な散乱性は０．６６％であった。ガラス板１３の屈折率は１．５１（５８８ｎｍで）であり、事前複合材としての両方の有機層の屈折率は、１．４８（５８８ｎｍで）であった。よって屈折率の差は、０．３であった。第一の層Ａ、及び第二の有機層Ｄは、事前複合材において相互に接合されており、それからガラス板に気泡が生じないように、クリーンルームでローラにより施与した。ローラは、２８℃の温度に調節した。
【０１０５】
以下の例４〜１２は、図１〜４の実施に相当する軽量合わせガラス板のさらに代替的な実施を示し、これらはブンゼンバーナー試験、及び発熱試験に耐えた。
【０１０６】
例４
【表１】
0006407277.tif 000011
・単位面積あたりの質量：２．７８ｋｇ／ｍ2
・有機層の総厚：５０μｍ
・ガラス板の厚さ対、有機層の総厚の比、１：０．０４５。
【０１０７】
例５
【表２】
0006407277.tif 000012
・単位面積あたりの質量：４．６１ｋｇ／ｍ2
・有機層の総厚：３５０μｍ
・ガラス板の厚さ対、有機層の総厚の比、１：０．２０６。
例６
【表３】
0006407277.tif 000013
・単位面積あたりの質量：２．１０ｋｇ／ｍ2
・有機層の総厚：２００μｍ
・ガラス板の厚さ対、有機層の総厚の比、１：０．２６３。
【０１０８】
例７
【表４】
0006407277.tif 000014
・単位面積あたりの質量：０．６５ｋｇ／ｍ2
・有機層の総厚：２５μｍ
・ガラス板の厚さ対、有機層の総厚の比、１：０．１０。
【０１０９】
例８
【表５】
0006407277.tif 000015
・単位面積あたりの質量：５．１２ｋｇ／ｍ2
・有機層の総厚：１２５μｍ
・ガラス板の厚さ対、有機層の総厚の比、１：０．０６３。
【０１１０】
例９
【表６】
0006407277.tif 000016
・単位面積あたりの質量：０．６３ｋｇ／ｍ2
・有機層の総厚：６２μｍ
・ガラス板の厚さ対、有機層の総厚の比、１：０．２７６。
【０１１１】
例１０
【表７】
0006407277.tif 000017
・単位面積あたりの質量：５．２２ｋｇ／ｍ2
・有機層の総厚：２００μｍ
・ガラス板の厚さ対、有機層の総厚の比、１：０．１０。
【０１１２】
例１１
【表８】
0006407277.tif 000018
・単位面積あたりの質量：５．０２ｋｇ／ｍ2
・有機層の総厚：２５μｍ
・ガラス板の厚さ対、有機層の総厚の比、１：０．０１３。
【０１１３】
例１２
【表９】
0006407277.tif 000019
・単位面積あたりの質量：１．３１ｋｇ／ｍ2
・有機層の総厚：３５０μｍ
・ガラス板の厚さ対、有機層の総厚の比、１：０．９３３。
【０１１４】
図５は、軽量合わせガラス板４と、窓枠７とを有する、本発明による窓ガラス５を示す。軽量合わせガラス板４は、ガラス板１４、及び第二のガラス板２３、並びに有機層Ａ３４からなっていてよい。軽量合わせガラス板は、他のあらゆる実施態様を有していてもよい。窓枠７、及び軽量合わせガラス４は、窓枠７が有機層Ａ３４によって、又は別の実施態様では有機層Ｃが、ガラス板１４により接着されていることにより、本発明によれば相互に強固に接合されている。このために第二のガラス板２３は、相応して後退しており、これにより、有機層Ａ３４の形態の、又は別の実施態様では有機層Ｃの形態の接着フィルムが、窓枠の嵌合面を受け入れるために、張り出している。窓枠の他の箇所は、窓枠の接着された箇所と、例えば当業者に知られているように結合していてよい。
【０１１５】
本発明は、前述の特徴の組み合わせに制限されず、当業者は本発明の特徴全体を、有意義である限り、本発明の範囲を離れることなく、任意で組み合わせて、又は単独で使用できることは明らかである。
【符号の説明】
【０１１６】
１、２、３、４  軽量合わせガラス板の実施態様、  ５  軽量合わせガラス板と窓枠を有する窓ガラス板、  １１、１２、１３、１４  ガラス板、  ２１、２２、２３  第二のガラス板、  ３１、３２、３３、３４  有機層Ａ、  ４１  第二の有機層Ｂ、  ５１  第三の有機層Ｃ、  ６１  第二の有機層Ｄ、  ７  窓枠
【図１】
0006407277.tif 000020
【図２】
0006407277.tif 000021
【図３】
0006407277.tif 000022
【図４】
0006407277.tif 000023
【図５】
0006407277.tif 000024